(57)【要約】  下記式（Ｉ）によって表されるカラー顔料、及び少なくとも一つのぶら下がっている発色団をポリマー主鎖に結合基を介して共有結合されたポリマー分散剤を含む顔料分散体：2009501252.tif 000023  式中、Ｒ１〜Ｒ８は独立して、水素、アルキル基及びハロゲンからなる群から選択され、  前記少なくとも一つのぶら下がっている発色団はポリマー主鎖上の側基として存在する発色団であって、ポリマー主鎖自体における基又はポリマー主鎖の末端基としてのみ存在する基ではなく、  前記少なくとも一つのぶら下がっている発色団は下記式（ＩＩ）によって表される：2009501252.tif 000024  式中、Ｌは前記ポリマー主鎖と共有結合を形成する結合基であり、Ｒ１〜Ｒ８は独立して、水素、アルキル基及びハロゲンからなる群から選択される。
2009501252.tif 000002
【特許請求の範囲】
【請求項１】
下記式（Ｉ）によって表されるカラー顔料、及び少なくとも一つのぶら下がっている発色団をポリマー主鎖に結合基を介して共有結合されたポリマー分散剤を含む顔料分散体：
2009501252.tif 000020
式中、Ｒ１〜Ｒ８は独立して、水素、アルキル基及びハロゲンからなる群から選択され、
前記少なくとも一つのぶら下がっている発色団はポリマー主鎖上の側基として存在する発色団であって、ポリマー主鎖自体における基又はポリマー主鎖の末端基としてのみ存在する基ではなく、
前記少なくとも一つのぶら下がっている発色団は下記式（ＩＩ）によって表される：
2009501252.tif 000021
式中、Ｌは前記ポリマー主鎖と共有結合を形成する結合基であり、Ｒ１〜Ｒ８は独立して、水素、アルキル基及びハロゲンからなる群から選択される。
【請求項２】
ポリマー主鎖が（メタ）アクリル酸、ＭＰＥＧ（メタ）アクリレート、アルキルメタアクリレート、置換アルキルメタ（アクリレート）及びポリエステル（メタ）アクリレートからなる群から選択されるモノマーを含むホモポリマーである請求項１に記載の顔料分散体。
【請求項３】
前記発色団が前記カラー顔料の分子量の９３％より小さい分子量を有する請求項１又は２に記載の顔料分散体。
【請求項４】
前記結合基Ｌが酸素原子、窒素原子及び硫黄原子からなる群から選択される少なくとも一つの原子を含有する請求項１〜４のいずれかに記載の顔料分散体。
【請求項５】
前記カラー顔料がＣ．Ｉ．Ｐｉｇｍｅｎｔ  Ｒｅｄ  １２２，Ｃ．Ｉ．Ｐｉｇｍｅｎｔ  Ｒｅｄ  １９２，Ｃ．Ｉ．Ｐｉｇｍｅｎｔ  Ｒｅｄ  ２０２，Ｃ．Ｉ．Ｐｉｇｍｅｎｔ  Ｒｅｄ  ２０７及びＣ．Ｉ．Ｐｉｇｍｅｎｔ  Ｒｅｄ  ２０９，Ｃ．Ｉ．Ｐｉｇｍｅｎｔ  Ｖｉｏｌｅｔ  １９及びそれらの混合された結晶からなる群から選択される請求項１〜４のいずれかに記載の顔料分散体。
【請求項６】
前記ポリマー分散剤が５００〜３００００の数平均分子量Ｍｎを有する請求項１〜５のいずれかに記載の顔料分散体。
【請求項７】
前記顔料分散体がインクジェットインクである請求項１〜６のいずれかに記載の顔料
【請求項８】
前記インクジェットインクが硬化性インクジェットインクである請求項７に記載の顔料分散体。
【請求項９】
下記式（Ｉ）によって表されるカラー顔料、及び少なくとも一つのぶら下がっている発色団をポリマー主鎖に結合基を介して共有結合されたポリマー分散剤を含む顔料分散体を調製するための方法であって、ぶら下がっている発色団を既に含有するモノマーを共重合することによって前記ポリマー分散剤を調製する工程を含む方法：
2009501252.tif 000022
式中、Ｒ１〜Ｒ８は独立して、水素、アルキル基及びハロゲンからなる群から選択される。
【請求項１０】
発色団を既に含有するモノマーが下記一般式によって表される請求項９に記載の顔料分散体を調製するための方法：
Ａ−Ｌ−Ｂ
式中、Ａはエチレン不飽和の重合可能な官能基を表し、
Ｌは二価の結合基を表し、
Ｂは置換又は非置換のキナクリドン部分を表す。
【請求項１１】
前記エチレン不飽和の重合可能な基がスチレン、アクリレート、メタクリレート、アクリルアミド、メタクリルアミド、マレイミド、ビニルエステル及びビニルエーテルからなる群から選択される請求項１０に記載の顔料分散体を調製するための方法。
【発明の詳細な説明】
【技術分野】
【０００１】
本発明はカラー顔料と同様の構造を示すぶら下がっている発色団を有するポリマー分散剤によって安定化されたカラー顔料を含む安定した顔料分散体及び着色されたインクジェットインクに関する。
【背景技術】
【０００２】
顔料分散体は分散剤を使用して作られる。分散剤は分散媒体中の顔料粒子の分散の形成及び安定化を促進するための物質である。分散剤は一般に、アニオン、カチオン又はノニオンの構造を有する界面活性剤である。分散剤の存在は必要な分散エネルギーを実質的に低下させる。分散された顔料粒子は分散操作後、相互の引力によって再凝集する傾向を持ちうる。分散剤の使用はまた、顔料粒子のこの再凝集傾向を妨げる。
【０００３】
分散剤はインクジェットインクのために使用されるときに特に高い条件に合致しなければならない。不適切な分散はそれ自体、液体系の粘度の増大、光沢の損失及び／又は色相のシフトとして出現する。さらに、顔料粒子の特に良好な分散は印刷ヘッドのノズル中の顔料粒子の通過を妨げないことを確実にすることが要求される。顔料粒子は通常、直径数マイクロメートルにすぎない。さらに、顔料粒子の凝集及びプリンターノズルの関連する閉塞はプリンターの待機時間で避けなければならない。
【０００４】
ポリマー分散剤は分子の一部にいわゆるアルコール基を含み、それが分散される顔料上に吸着する。分子の空間的に別の部分において、ポリマー分散剤は突出するポリマー鎖を持ち、それによって顔料粒子は分散媒体と適合可能にされる（即ち、安定化される）。
【０００５】
ポリマー分散剤の特性はモノマーの性質及びポリマー中のそれらの分布の両方に依存する。モノマーを無秩序に重合すること（例えばモノマーＡ及びＢを重合してＡＢＢＡＡＢＡＢにする）によって又はモノマーを交互に重合すること（例えばモノマーＡ及びＢを重合してＡＢＡＢＡＢＡＢにする）によって得られたポリマー分散剤は一般に、劣った分散安定性をもたらす。分散安定性の改良はグラフトコポリマー及びブロックコポリマー分散剤を使用して得られる。
【０００６】
グラフトコポリマー分散剤は主鎖（幹）に結合された側鎖を有するポリマー主鎖（幹）からなる。ＣＡ  ２１５７３６１（ＤＵＰＯＮＴ）は疎水性ポリマー主鎖及び親水性側鎖を有するグラフトコポリマー分散剤を使用することによって作られた顔料分散体を開示する。
【０００７】
疎水性及び親水性ブロックを含有するブロックコポリマー分散剤は多数のインクジェットインク特許において開示されている。ＵＳ  ５８５９１１３（ＤＵＰＯＮＴ）は芳香族又は脂肪族カルボン酸と反応される重合されたグリシジル（メタ）アクリレートモノマーのポリマーＡセグメント、及びアルキル基中に１〜１２個の炭素原子を有する重合されたアルキル（メタ）アクリレートモノマー、ヒドロキシアルキル（メタ）アクリレートモノマーのポリマーＢセグメントを有するＡＢブロックコポリマー分散剤を開示する。
【０００８】
水性インクジェットインクのためのポリマー分散剤の設計では、分散される顔料上に吸着する上述のアンカー基は一般に、顔料表面に対して親和性を示す疎水性基である。
【０００９】
ＥＰ  ０７６３５８０  Ａ（ＴＯＹＯ  ＩＮＫ）は水性線状ウレタンポリマー及び水性線状アクリルポリマーからなる群から選択された少なくとも一つの水性ポリマーの両末端又は一つの末端だけに有機染料、アントラキノン及びアクリドンからなる群から選択される少なくとも一つのタイプを有しかつ顔料と高い親和性を有する部分を持つ水性タイプの顔料分散剤を開示する。ＥＰ  ０７６３３７８  Ａ（ＴＯＹＯ  ＩＮＫ）は非水性顔料分散のための同様の顔料分散剤も開示する。
【００１０】
ＵＳ  ５４２０１８７（ＴＯＹＯ  ＩＮＫ）は重合開始剤の存在下で酸性官能基を有する付加重合可能なモノマー及び他の付加重合可能なモノマーを重合することによって得られた顔料分散剤を開示し、重合開始剤は芳香族アミノ基を有するアントラキノン誘導体、芳香族アミノ基を有するアクリドン誘導体及び芳香族アミノ基を有する有機染料からなる群から選択される少なくとも一つの化合物をジアゾ化することによって作られるジアゾ化化合物である。この顔料分散剤では、着色剤はポリマー主鎖自体に位置される。
【００１１】
ＵＳ  ２００３０４４７０７（ＴＯＹＯ  ＩＮＫ）は顔料のための分散剤を開示し、それは、顔料上に吸着するフタロシアニン型分子骨格及び分散の効果を出すために顔料の再凝集を防止するオリゴマー単位又はポリマー単位が共有結合される構造を有しかつ媒質又は溶媒に対する親和性を有する特定の化合物を含む。
【００１２】
ＵＳ  ２００４１９４６６５（ＢＡＳＦ）は置換基が立体的に安定及び／又は静電的に安定している効果を有する置換されたペリーレン誘導体を顔料分散剤に対して含む顔料分散体に関する。ペリーレン誘導体はキナクリドン顔料の如き全く異なる化学構造を有する顔料を分散するために使用される。
【００１３】
ＷＯ  ２００５０５６６９２（ＳＵＮ  ＣＨＥＭＩＣＡＬ）は（ａ）少なくとも約４５重量％の顔料及び（ｂ）構造Ａ−（Ｂ−Ｘ）ｎを有するポリマー着色分散剤を含む高度に濃縮された着色剤分散体を開示する。前記構造中、Ａは有機発色団であり、Ｂは共有結合された結合部分であり、Ｘは枝分かれした又は線状のＣ５０−Ｃ２００ポリマー共有結合炭化水素であり、ｎは１〜４の整数である。発色団Ａはポリマー分散剤において末端基として又はポリマー主鎖中に存在する。ポリマー分散剤は発色団Ａと比較して全く異なる化学構造を有する顔料を分散するために使用される。
【００１４】
一貫した像品質のため、インクジェットインクは顧客へのインクの輸送時の高温（６０℃以上）及び使用時のインクジェットインクの分散媒体の変化、例えば溶媒の蒸発及び保湿剤、浸透剤及び他の添加剤の濃度の増加に対応することができる分散安定性を要求する。キナクリドン顔料はマゼンタインクジェットインクを製造するために極めて好適であるが、安定性に問題が残る。
【００１５】
それゆえ、簡単な合成によって得られるポリマー分散剤を使用してキナクリドン顔料に基づいて安定した着色マゼンタインクジェットインクを製造できることが大いに望まれる。
【発明の開示】
【発明が解決しようとする課題】
【００１６】
本発明の目的は、複雑でない合成によって得られるポリマー分散剤を使用するマゼンタインクジェットインクを提供することである。
【００１７】
本発明のさらなる目的は、高い分散安定性を有するキナクリドン顔料に基づくマゼンタインクジェットインクを提供することである。
【００１８】
本発明のさらなる目的は、高い光学濃度を有する高い像品質の像を生成するためのインクジェットインクを提供することである。
【００１９】
本発明のさらなる目的は以下の記載から明らかになるだろう。
【課題を解決するための手段】
【００２０】
高い光学濃度及び高い安定性を有するキナクリドン顔料に基づくマゼンタインクジェットインクは、ホモポリマー主鎖上にキナクリドン顔料と同様の構造を有するぶら下がっている発色団を有するカラーポリマー分散剤を使用して得られることが驚くべきことに見出された。
【００２１】
本発明の目的は、下記式（Ｉ）によって表されるカラー顔料、及び少なくとも一つのぶら下がっている発色団をポリマー主鎖に結合基を介して共有結合されたポリマー分散剤を含む顔料分散体で実現される：
2009501252.tif 000003
式中、Ｒ１〜Ｒ８は独立して、水素、アルキル基及びハロゲンからなる群から選択され、
前記少なくとも一つのぶら下がっている発色団はポリマー主鎖上の側基として存在する発色団であって、ポリマー主鎖自体における基又はポリマー主鎖の末端基としてのみ存在する基ではなく、
前記少なくとも一つのぶら下がっている発色団は下記式（ＩＩ）によって表される：
2009501252.tif 000004
式中、Ｌは前記ポリマー主鎖と共有結合を形成する結合基であり、Ｒ１〜Ｒ８は独立して、水素、アルキル基及びハロゲンからなる群から選択される。
【００２２】
また、本発明の目的は、下記式（Ｉ）によって表されるカラー顔料、及び少なくとも一つのぶら下がっている発色団をポリマー主鎖に結合基を介して共有結合されたポリマー分散剤を含む顔料分散体を調製するための方法であって、ぶら下がっている発色団を既に含有するモノマーを共重合することによって前記ポリマー分散剤を調製する工程を含む方法で実現される：
2009501252.tif 000005
式中、Ｒ１〜Ｒ８は独立して、水素、アルキル基及びハロゲンからなる群から選択される。
【発明を実施するための最良の形態】
【００２３】
定義
本発明の開示に使用される用語「着色剤」は染料及び顔料を意味する。
【００２４】
本発明の開示に使用される用語「染料」はそれが関係する周囲条件下で適用される媒体において１０ｍｇ／Ｌ以上の溶解性を有する着色剤を意味する。
【００２５】
用語「顔料」はＤＩＮ５５９４３（ここに参考として組み入れられる）において関係する周囲条件下で適用媒体において実際に不溶解性である（即ち、その媒体において１０ｍｇ／Ｌより小さい溶解性を有する）着色剤として規定される。
【００２６】
本発明の開示に使用される用語「発色団」は３００ｎｍ〜２０００ｎｍの吸収最大を有する基を意味する。
【００２７】
本発明の開示に使用される用語「ぶら下がっている発色団」はポリマー主鎖上の側基として存在する発色団を意味し、ポリマー主鎖自体の基又はポリマー主鎖の末端基としてのみ存在する基を意味しない。
【００２８】
用語「Ｃ．Ｉ．」はカラーインデックスの略語として本願の開示に使用される。
【００２９】
本発明の開示に使用される用語「化学線」は光化学反応を開始することができる電磁線を意味する。
【００３０】
用語「ＤＰ」は重合度、即ち平均的なポリマー分子における構造単位（モノマー）の数の略語として本願の開示に使用される。
【００３１】
用語「ＰＤ」はポリマーの多分散性の略語として本願の開示に使用される。
【００３２】
本発明の開示に使用される用語「分散体」は少なくとも二つの物質の均質混合物を意味し、それらの一つ（分散相又はコロイドと称される）は第二の物質（分散媒体と称される）を通して微粉状態で均一に分布される。
【００３３】
本発明の開示に使用される用語「ポリマー分散剤」は分散媒体における一つの物質の分散の形成及び安定化を促進するための物質を意味する。
【００３４】
本発明の開示に使用される用語「コポリマー」は二つ以上の異なる種のモノマーがポリマー鎖中に組み込まれている巨大分子を意味する。
【００３５】
本発明の開示に使用される用語「ブロックコポリマー」はモノマーが一つの鎖における相対的に長い交互の配列で存在するコポリマーを意味する。
【００３６】
本発明の開示に使用される用語「スペクトル分離率（ｓｐｅｃｔｒａｌ  ｓｅｐａｒａｔｉｏｎ  ｆａｃｔｏｒ）」は最大吸光度Ａｍａｘ（波長λｍａｘで測定）のより高い波長λｒｅｆで測定された参照吸光度Ａｒｅｆに対する比率を計算することによって得られた値を意味する。
【００３７】
本発明の開示に使用される「ＳＳＦ」はスペクトル分離率の略語である。
【００３８】
用語「アルキル」はアルキル基における炭素原子の各数に対して可能な全ての変形を意味し、例えば三つの炭素原子に対してはｎ−プロピル及びイソプロピルであり、四つの炭素原子に対してはｎ−ブチル、イソブチル及びターシャリブチルであり、五つの炭素原子に対してはｎ−ペンチル、１−１−ジメチル−プロピル、２，２−ジメチルプロピル及び２−メチル−ブチルなどである。
【００３９】
用語「アシル基」は−（Ｃ＝Ｏ）−アリール及び−（Ｃ＝Ｏ）−アルキル基を意味する。
【００４０】
用語「脂肪族基」は飽和された直鎖、枝分かれ鎖及び脂環式炭化水素基を意味する。
【００４１】
用語「不飽和脂肪族基」は、少なくとも一つの二重又は三重結合を含む、直鎖、枝分かれ鎖及び脂環式炭化水素基を意味する。
【００４２】
本発明の開示に使用される用語「芳香族基」は環式共役炭素原子の集合体を意味し、それらは大きい共鳴エネルギーを特徴とし、例えばベンゼン、ナフタレン及びアントラセンである。
【００４３】
用語「脂環式炭化水素基」は環式炭素原子の集合体を意味し、それらは芳香族基を形成せず、例えばシクロヘキサンである。
【００４４】
用語「複素芳香族基」は少なくとも一つの環式共役炭素原子が窒素原子、硫黄原子、燐原子、セレン原子及びテルル原子の如き非炭素原子によって置換されている芳香族基を意味する。
【００４５】
用語「複素環式基」は少なくとも一つの環式炭素原子が酸素原子、窒素原子、燐原子、ケイ素原子、硫黄原子、セレン原子及びテルル原子の如き非炭素原子によって置換されている脂環式炭化水素基を意味する。
【００４６】
着色されたインクジェットインク
本発明による着色されたインクジェットインクは少なくとも三つの成分：（ｉ）カラー顔料、（ｉｉ）ポリマー分散剤、及び（ｉｉｉ）分散媒体を含む。
【００４７】
本発明による着色されたインクジェットインクは少なくとも一つの界面活性剤をさらに含有してもよい。
【００４８】
本発明による着色されたインクジェットインクは少なくとも一つの殺生物剤をさらに含有してもよい。
【００４９】
本発明による着色されたインクジェットインクは少なくとも一つの保湿剤及び／又は浸透剤をさらに含有してもよい。
【００５０】
本発明による着色されたインクジェットインクは少なくとも一つのｐＨ調整剤をさらに含有してもよい。
【００５１】
本発明による着色されたインクジェットインクはインクの蒸発速度を低下させるその能力によるノズルの詰まりを防止するために少なくとも一つの浸透剤をさらに含有してもよい。
【００５２】
本発明による着色されたインクジェットインクの粘度は１００ｓ−１の剪断速度及び２０〜１１０℃の温度で好ましくは１００ｍＰａ．ｓ未満、より好ましくは３０ｍＰａ．ｓ未満、最も好ましくは１５ｍＰａ．ｓ未満である。
【００５３】
本発明による着色されたインクジェットインクは水性、溶媒ベース又は油ベースの着色インクジェットインクであることが好ましい。
【００５４】
本発明による着色されたインクジェットインクは硬化性であってもよく、異なる官能度を持つモノマー、オリゴマー及び／又はプレポリマーを含有してもよい。モノ、ジ、トリ及び／又はそれより多い官能価のモノマー、オリゴマー又はプレポリマーの組み合わせを含む混合物を使用してもよい。開始剤は典型的には重合反応を開始する。重合反応を開始するための開始剤と称される触媒は硬化性着色インクジェットインクに含まれてもよい。開始剤は熱的開始剤であることができるが、光開始剤であることが好ましい。光開始剤はポリマーを形成するためにモノマー、オリゴマー及び／又はプレポリマーより低い活性エネルギーを要求する。硬化性液体に使用するために好適な光開始剤はノリッシュＩ型開始剤、ノリッシュＩＩ型開始剤又は光酸発生剤であってもよい。
【００５５】
ポリマー分散剤
本発明による着色されたインクに使用されるポリマー分散剤はポリマー主鎖に結合基によって結合された一つ以上のぶら下がっている発色団を含有する。
【００５６】
本発明による着色されたインクジェットインクに使用されるポリマー分散剤は好ましくは５〜１０００、より好ましくは１０〜５００、最も好ましくは１０〜１００の重合度ＤＰを有するポリマー主鎖を持つ。
【００５７】
本発明による着色されたインクジェットインクに使用されるポリマー分散剤は好ましくは５００〜３００００、より好ましくは１５００〜１００００の数平均分子量Ｍｎを持つ。
【００５８】
ポリマー分散剤は好ましくは２より小さい、より好ましくは１．７５より小さい、最も好ましくは１．５より小さいポリマー分散度ＰＤを持つ。
【００５９】
ポリマー分散剤は顔料の重量に基づいて５〜６００重量％、好ましくは１０〜１００重量％の量で着色されたインクジェットインクに使用される。
【００６０】
ポリマー主鎖
本発明による着色されたインクジェットインクに使用されるポリマー分散剤のポリマー主鎖はポリマー分散剤と分散媒体の間の相溶性のために要求される。
【００６１】
好ましい実施態様では、本発明による着色されたインクジェットインクに使用されるポリマー分散剤のポリマー主鎖はホモポリマーである。
【００６２】
ポリマー主鎖は顔料に対する親和性を有することは要求されない。例えば、水性インクジェットインクのための分散剤のポリマー主鎖はアクリル酸モノマーのホモポリマーであることができる。ホモポリマーは一般に顔料を分散できないが、顔料と類似性を示すぶら下がっている発色団の存在はポリマー分散剤と顔料表面の間の適切な親和性を保証する。
【００６３】
水性ベースのインクジェットインクに対しては、ホモポリマーは（メタ）アクリル酸モノマー又はマクロモノマー、例えばｍ（ＰＥＧ）（メタ）アクリレートのポリマーであることが好ましい。溶剤ベースのインクジェットインクに対しては、ホモポリマーはアルキル又は官能アルキルメタ（アクリレート）及びマクロモノマー、例えばポリエステル（メタ）アクリレートのポリマーであることが好ましい。
【００６４】
一つの実施態様では、ポリマー分散剤は発色団を含有するモノマーとの共重合によって調製されることができる。発色団を含有する顔料ベースのモノマーがラジカルの存在下で安定していることが観察された。この重合方法は幅広い種類の分散媒体のためのポリマー分散剤の良く制御された設計の利点を提供する。一つの反応器の重合において統計コポリマーを調製するための従来のフリーラジカル重合（ＦＲＰ）技術及びブロックコポリマーを調製するためのＡＴＲＰはポリマー分散剤を調製することが可能であった。この調製方法を使用すると、ポリマー主鎖はまた、ランダムコポリマー、ブロックコポリマー、グラフトコポリマー、くし形コポリマー又は交互コポリマーであることができる。また、ポリマー主鎖として好適なものは、ＭＡＴＹＪＡＳＺＥＷＳＫＩ，Ｋ．，ｅｔ  ａｌ．Ａｔｏｍ  Ｔｒａｎｓｆｅｒ  Ｒａｄｉｃａｌ  Ｐｏｌｙｍｅｒｉｚａｔｉｏｎ．  Ｃｈｅｍ．  Ｒｅｖｉｅｗｓ  ２００１．ｖｏｌ．１０１，ｐ．２９２１−２９９０によって開示された勾配コポリマーである。ときにはインクの特定の特性、例えば分散安定性を高めるために顔料表面に対して高い親和性を有する多数のモノマーを含めることが有用でありうる。例えば、水性インクジェットインクのための分散剤のポリマー主鎖は顔料表面に対するポリマー分散剤の親和性を増大するために疎水性モノマーを含有してもよい。しかしながら、この顔料表面に対する親和性を高めるときに、ポリマー主鎖が顔料粒子を分散媒体と相溶性にするために十分に突出するように注意を払うべきである。グラフトコポリマーではメトキシポリエチレングリコール（ＭＰＥＧ）のグラフトされた鎖の使用は水性インクジェットインクにおいて極めて有利であることが見出された。溶媒ベースのインクジェットインクに対しては、ポリエステルのグラフトされた鎖の使用が極めて有利であることが見出された。好ましいＭＰＥＧマクロモノマーはＬＡＰＯＲＴＥ  ＩＮＤＵＳＴＲＩＥＳ  ＬＴＤからのＢＩＳＯＭＥＲ（商品名）ＭＰＥＧ  ３５０ＭＡ（メトキシポリエチレングリコールメタクリレート）である。
【００６５】
非水性インクジェットインクにおけるポリエステルの好ましいグラフト鎖はδ−バレロラクトン、ε−カプロラクトン及び／又はＣ１〜Ｃ４のアルキル置換ε−カプロラクトンから誘導される。グラフト鎖は例えば分散剤のポリマー主鎖におけるアクリル酸モノマーのカルボン酸基とポリエステル−ＯＨ鎖のＣＤＩ結合を通してポリマー分散剤中に導入されることができる。しかしながら、アクリル酸モノマーのカルボン酸基に既に結合したポリエステル鎖がマクロモノマーとして使用されるフリーラジカルによるグラフト化は良好な分散品質を生じるだけでなく、要求する精製が少ない再現可能なポリマー分散剤の合成によって得られることが観察された。
【００６６】
モノマー及び／又はオリゴマーを含むか又はそれらからなる分散媒体を有する放射線硬化性インクに対しては、分散媒体において良好な溶解性を有する多くの（コ）ポリマーはポリマー分散剤のポリマー主鎖のために好適であることが見出された。
【００６７】
コポリマー主鎖は好ましくはたった二つ又は三つのモノマー種からなる。
【００６８】
本発明による着色されたインクジェットインクに使用されるポリマー分散剤を調製するために使用されるモノマー及び／又はオリゴマーはＰｏｌｙｍｅｒ  Ｈａｎｄｂｏｏｋ，Ｖｏｌ．１＋２．４ｔｈ  ｅｄｉｔｉｏｎ．Ｊ．ＢＲＡＮＤＲＵＰ，ｅｔ  ａｌ編集．Ｗｉｌｅｙ−Ｉｎｔｅｒｓｃｉｅｎｃｅ，１９９９に見出されるいかなるモノマー及び／又はオリゴマーであることもできる。
【００６９】
モノマーの好適な例はアクリル酸、メタクリル酸、マレイン酸、アクリロイルオキシ安息香酸及びメタクリロイルオキシ安息香酸（又はそれらの塩）、無水マレイン酸；アルキル（メタ）アクリレート（線状、枝分かれした及びシクロアルキル）、例えばメチル（メタ）アクリレート、ｎ−ブチル（メタ）アクリレート、ターシャリブチル（メタ）アクリレート、シクロヘキシル（メタ）アクリレート及び２−エチルヘキシル（メタ）アクリレート；アリール（メタ）アクリレート、例えばベンジル（メタ）アクリレート及びフェニル（メタ）アクリレート；ヒドロキシアルキル（メタ）アクリレート、例えばヒドロキシエチル（メタ）アクリレート及びヒドロキシプロピル（メタ）アクリレート；他のタイプの官能基（例えばオキシラン、アミノ、フルオロ、ポリエチレンオキサイド、ホスフェート置換）を有する（メタ）アクリレート、例えばグリシジル（メタ）アクリレート、ジメチルアミノエチル（メタ）アクリレート、トリフルオロエチルアクリレート、メトキシポリエチレングリコール（メタ）アクリレート及びトリプロピレングリコール（メタ）アクリレートホスフェート；アリル誘導体、例えばアリルグリシジルエーテル；スチレン類、例えばスチレン、４−メチルスチレン、４−ヒドロキシスチレン、及び４−アセトキシスチレン；（メタ）アクリロニトリル；（メタ）アクリルアミド（Ｎ−モノ及びＮ，Ｎ−二置換を含む）、例えばＮ−ベンジル（メタ）アクリルアミド；マレイミド、例えばＮ−フェニルマレイミド、Ｎ−ベンジルマレイミド及びＮ−エチルマレイミド；ビニル誘導体、例えばビニルカプロラクタム、ビニルピロリドン、ビニルイミダゾール、ビニルナフタレン及びビニルハライド；ビニルエーテル、例えばビニルメチルエーテル；及びカルボン酸のビニルエステル、例えばビニルアセテート及びビニルブチレートを含む。
【００７０】
結合基
ぶら下がっている発色団は結合基によってポリマー主鎖に結合される。結合基は少なくとも一つの炭素原子、一つの窒素原子、一つの酸素原子、一つの燐原子、一つのケイ素原子、一つの硫黄原子、一つのセレン原子又は一つのテルル原子を含む。
【００７１】
結合基はポリマー主鎖と、ぶら下がっている発色団がポリマー主鎖に結合される芳香族基の第一原子との間の全ての原子からなる。
【００７２】
結合基はぶら下がっている発色団の分子量より小さい分子量を有することが好ましく、より好ましくは結合基はぶら下がっている発色団の分子量より８０％小さい分子量を有し、最も好ましくは結合基はぶら下がっている基の分子量より５０％小さい分子量を有する。
【００７３】
一つの実施態様では、結合基は反応性基を有する発色団でのポリマー主鎖の変性の結果である。発色団上の好適な反応性基はチオール基、第一又は第二アミノ基、カルボン酸基又はその塩、ヒドロキシ基、イソシアネート基及びエポキシ基を含む。ポリマー主鎖と発色団の反応によって形成された典型的な共有結合はアミド、エステル、ウレタン、エーテル及びチオエーテルを含む。
【００７４】
別の実施態様では、ポリマー分散剤はポリマー主鎖のモノマーと発色団を含有するモノマーを共重合することによって調製される。この場合において結合基は既にモノマー中に存在する。この重合方法は幅広い種類の分散媒体のためのポリマー分散剤の良く制御された設計の利点を提供する。
【００７５】
ぶら下がっている発色団
本発明による着色されたインクジェットインクに使用されるポリマー分散剤のぶら下がっている発色団は着色されたインクジェットインクのカラー顔料と類似性を示す。好ましくはぶら下がっている発色団はカラー顔料の分子量の９３％より小さい分子量を有する。
【００７６】
本発明による着色されたインクジェットインクに使用されるポリマー分散剤のぶら下がっている発色団は下記式（ＩＩ）によって表されてもよい。
2009501252.tif 000006
式中、Ｌは前記ポリマー主鎖と共有結合を形成する結合基であり、Ｒ１〜Ｒ８は独立して、水素、アルキル基及びハロゲンからなる群から選択される。
【００７７】
好ましくは、本発明による着色インクジェットインクに使用されるポリマー分散剤のポリマー主鎖のモノマー単位の最大４５％はぶら下がっている発色団を有する。
【００７８】
好ましくは、本発明による着色インクジェットインクに使用されるポリマー分散剤のポリマー主鎖のモノマー単位の少なくとも２％はぶら下がっている発色団を有する。
【００７９】
好ましくは、本発明による着色インクジェットインクに使用されるポリマー分散剤のポリマー主鎖のモノマー単位の５〜３０％はぶら下がっている発色団を有する。
【００８０】
より好ましくは、本発明による着色インクジェットインクに使用されるポリマー分散剤のポリマー主鎖のモノマー単位の１０〜３０％はぶら下がっている発色団を有する。
【００８１】
ぶら下がっている発色団はポリマー主鎖のモノマー単位に基づいて好ましくは１〜３０％、より好ましくは５〜２０％の範囲で存在する。ぶら下がっている発色団を有するポリマー主鎖の４５％より多いモノマー単位を持つポリマー主鎖としてのホモポリマー又は統計コポリマーを有するポリマー分散剤は、分散剤が顔料表面上で平らになることによる分散特性の劣化及び分散媒体におけるポリマー分散剤の溶解性の問題を与える。しかしながら、良く規定されたブロックコポリマーの場合には、良好な分散はぶら下がっている発色団を有するポリマー主鎖のモノマー単位の５０％で得られることができる。この良く規定されたブロックコポリマーはぶら下がっている発色団を全く有さない少なくとも一つのブロックを有することが好ましい。
【００８２】
ある場合には、本発明による顔料の分散安定性はポリマー分散剤におけるぶら下がっている発色団の数を増加することによってさらに改良されることができる。好ましい実施態様では、二つ、三つ又はそれより多い発色団がポリマー主鎖上に互いに近接して位置される。近接は二つのぶら下がっている発色団の間で好ましくは５０個未満のモノマー単位、より好ましくは２０個未満のモノマー単位、最も好ましくは１０個未満のモノマー単位しかないことを意味する。多くのぶら下がっている発色団による分散安定性の改良は顔料表面へのぶら下がっている発色団の結合及び脱結合の動力学的特性のためであると考えられている。ぶら下がっている発色団の数を増加することによって、全てのぶら下がっている発色団が同時に「脱結合される状態」になる確率が低下すると予想される。
【００８３】
合成
重合方法は、連鎖生長が水又はメタノールの如き小さな分子の除去を伴う縮合重合、又はポリマーが他の物質の損失なしで形成される付加重合であってもよい。モノマーの重合は塊状重合及び半連続重合の如き従来方法に従って行なわれることができる。
【００８４】
合成は制御されたラジカル重合（ＣＲＰ）技術によって実施されることが好ましい。好適な重合技術はＡＴＲＰ（原子移動ラジカル重合）、ＲＡＦＴ（可逆的付加−鎖断片化移動重合）、ＭＡＤＩＸ（移動活性キサントゲン酸を使用する）可逆的付加−鎖断片化移動法）、触媒鎖移動（例えばコバルト錯体を使用する）、ＧＴＰ（基移動重合）、又はニトロキシド（例えばＴＥＭＰＯ）媒介重合を含む。
【００８５】
一つの実施態様では、本発明による着色されたインクジェットインクに使用されるポリマー分散剤は発色団での後重合の変性によって調製される。発色団はポリマー分散剤のポリマー主鎖に共有結合される。後重合の変性はいかなる好適な反応、例えばエステル化反応であることができる。
【００８６】
後重合の変性のために好適なエステル化反応はＮ，Ｎ′−カルボニルジイミダゾール（ＣＤＩ）を使用して実施されることができる。第一工程では、ポリマーのカルボキシル部分はＣＤＩで活性化されてイミダゾール中間体を形成し、それは次いで反応性ヒドロキシル基を有する発色団でエステル化される。第一工程の完了はＣＯ２脱ガスが停止するときに観察されることができる。
発色団を表すＲでの合成法：
2009501252.tif 000007
反応の副生成物はポリマーの沈殿のために使用される水性媒体を酸性化することによって除去されることができる（残っている活性化エステルの加水分解及び水に残るイミダゾールのプロトン化、このようにしてポリマーからの分離を達成する）。もし最終的に変性されたポリマーが水溶解性であるなら（例えば、アクリル酸の変性ホモポリマー）、ポリマーを精製するために透析を実施することができる。
【００８７】
発色団を有するモノマー
本発明による着色されたインクジェットインクに使用されるポリマー分散剤の調製のための発色団を有するモノマーは下記一般式によって表されることができる：
Ａ−Ｌ−Ｂ
式中、Ａはエチレン不飽和の重合可能な官能基を表し、Ｌは二価の結合基を表し、Ｂは置換又は非置換のキナクリドン部分を表す。
【００８８】
好ましい実施態様では、エチレン不飽和の重合可能な基はスチレン、アクリレート、メタクリレート、アクリルアミド、メタクリルアミド、マレイミド、ビニルエステル及びビニルエーテルからなる群から選択される。
【００８９】
置換又は非置換のキナクリドン部分を有する好適なモノマーは下記式（ＧＥＮ−Ｉ）によって表されることができる。
2009501252.tif 000008
式中、Ｌは二価の結合基を表し、Ａはエチレン不飽和の重合可能な官能基を表し、Ｒ１〜Ｒ１０は独立して、水素、アルキル基及びハロゲンからなる群から選択される。
【００９０】
式（ＧＥＮ−Ｉ）による好適なモノマーは表１に開示されたモノマーを含む。
2009501252.tif 000009
2009501252.tif 000010
【００９１】
カラー顔料
カラー顔料はＨＥＲＢＳＴ，Ｗｉｌｌｙ，ｅｔ  ａｌ．Ｉｎｄｕｓｔｒｉａｌ  Ｏｒｇａｎｉｃ  Ｐｉｇｍｅｎｔｓ，Ｐｒｏｄｕｃｔｉｏｎ，  Ｐｒｏｐｅｒｔｉｅｓ，Ａｐｐｌｉｃａｔｉｏｎｓ．３ｒｄｔｈ  ｅｄｉｔｉｏｎ．Ｗｉｌｅｙ−ＶＣＨ，２００４．ＩＳＢＮ  ３５２７３０５７６９によって開示されたものから選択されてもよい。
【００９２】
特に好ましいカラー顔料はＣ．Ｉ．Ｐｉｇｍｅｎｔ  Ｒｅｄ  １２２，１９２，２０２，２０７及び２０９である。
【００９３】
特に好ましいカラー顔料はＣ．Ｉ．Ｐｉｇｍｅｎｔ  Ｖｉｏｌｅｔ  １９である。
【００９４】
着色されたインクジェットインクにおける顔料粒子はインクジェット印刷装置、特に発射ノズルのインクの自由な流れを可能にするために十分に小さくすべきである。また、最大の色の強さのため及び沈降を遅くするために小さい粒子を使用することが望ましい。
【００９５】
着色されたインクジェットインクにおける顔料の平均粒子サイズは０．００５〜１５μｍにすべきである。好ましくは、平均顔料粒子サイズは０．００５〜５μｍ、より好ましくは０．００５〜１μｍ、特に好ましくは０．００５〜０．３μｍ、最も好ましくは０．０４０〜０．１５０μｍである。本発明の目的が達成される限り、より大きい顔料粒子サイズを使用してもよい。
【００９６】
顔料は着色されたインクジェットインクの全重量に基づいて０．１〜２０重量％、好ましくは１〜１０重量％の量で着色されたインクジェットインクに使用される。
【００９７】
分散媒体
本発明による着色されたインクジェットインクに使用される分散媒体は液体である。分散媒体は水及び／又は有機溶媒からなってもよい。
【００９８】
もし着色されたインクジェットインクが硬化性の着色されたインクジェットインクであるなら、水及び／又は有機溶媒は液体分散媒体を得るために一つ以上のモノマー及び／又はオリゴマーによって置換される。ときには、分散剤の溶解を改善するために少量の有機溶媒を添加することが有利でありうる。有機溶媒の含有量は着色されたインクジェットインクの全重量に基づいて２０重量％より低くすべきである。
【００９９】
好適な有機溶媒はアルコール、芳香族炭化水素、ケトン、エステル、脂肪族炭化水素、高級脂肪酸、カルビトール、セロソルブ、高級脂肪酸エステルを含む。好適なアルコールはメタノール、エタノール、プロパノール及び１−ブタノール、１−ペンタノール、２−ブタノール、ｔ−ブタノールを含む。好適な芳香族炭化水素はトルエン及びキシレンを含む。好適なケトンはメチルエチルケトン、メチルイソブチルケトン、２，４−ペンタンジオン及びヘキサフルオロアセトンを含む。また、グリコール、グリコエーテル、Ｎ−メチルピロリドン、Ｎ，Ｎ−ジメチルアセトアミド、Ｎ，Ｎ−ジメチルホルムアミドを使用してもよい。
【０１００】
好適なモノマー及びオリゴマーは、Ｐｏｌｙｍｅｒ  Ｈａｎｄｂｏｏｋ，Ｖｏｌ．１＋２．４ｔｈ  ｅｄｉｔｉｏｎ．Ｊ．ＢＲＡＮＤＲＵＰ，ｅｔ  ａｌ編集．Ｗｉｌｅｙ−Ｉｎｔｅｒｓｃｉｅｎｃｅ，１９９９に見出されることができる。
【０１０１】
硬化性の着色されたインクジェットインクのためのモノマーの好適な例はアクリル酸、メタクリル酸、マレイン酸（又はそれらの塩）、無水マレイン酸；アルキル（メタ）アクリレート（線状、枝分かれ及びシクロアルキル）、例えばメチル（メタ）アクリレート、ｎ−ブチル（メタ）アクリレート、ターシャリブチル（メタ）アクリレート、シクロヘキシル（メタ）アクリレート及び２−エチルヘキシル（メタ）アクリレート；アリール（メタ）アクリレート、例えばベンジル（メタ）アクリレート及びフェニル（メタ）アクリレート；ヒドロキシアルキル（メタ）アクリレート、例えばヒドロキシエチル（メタ）アクリレート及びヒドロキシプロピル（メタ）アクリレート；他のタイプの官能基（例えばオキシラン、アミノ、フルオロ、ポリエチレンオキサイド、ホスフェート置換）を有する（メタ）アクリレート、例えばグリシジル（メタ）アクリレート、ジメチルアミノエチル（メタ）アクリレート、トリフルオロエチルアクリレート、メトキシポリエチレングリコール（メタ）アクリレート及びトリプロピレングリコール（メタ）アクリレートホスフェート；アリル誘導体、例えばアリルグリシジルエーテル；スチレン類、例えばスチレン、４−メチルスチレン、４−ヒドロキシスチレン、及び４−アセトキシスチレン；（メタ）アクリロニトリル；（メタ）アクリルアミド（Ｎ−モノ及びＮ，Ｎ−二置換を含む）、例えばＮ−ベンジル（メタ）アクリルアミド；マレイミド、例えばＮ−フェニルマレイミド、Ｎ−ベンジルマレイミド及びＮ−エチルマレイミド；ビニル誘導体、例えばビニルカプロラクタム、ビニルピロリドン、ビニルイミダゾール、ビニルナフタレン及びビニルハライド；ビニルエーテル、例えばビニルメチルエーテル；及びカルボン酸のビニルエステル、例えばビニルアセテート及びビニルブチレートを含む。
【０１０２】
モノマー、オリゴマー及び／又はプレポリマーの組み合わせを使用してもよい。モノマー、オリゴマー及び／又はプレポリマーは異なる官能度を持ってもよく、モノ−、ジ−、トリ−及びそれより高い官能価のモノマー、オリゴマー及び／又はプレポリマーを含む混合物を使用してもよい。
【０１０３】
油ベースのインクジェットインクに対しては分散媒体は芳香油、パラフィン系油、抽出パラフィン系油、ナフテン系油、抽出ナフテン系油、水素処理された軽油又は重油、植物油及びそれらの誘導体及び混合物を含むいかなる好適な油であることもできる。パラフィン系油は通常のパラフィン型（オクタン及びそれより高級のアルカン）、イソパラフィン（イソオクタン及びそれより高級のイソアルカン）及びシクロパラフィン（シクロオクタン及びそれより高級のシクロアルカン）及びパラフィン系油の混合物であることができる。
【０１０４】
界面活性剤
本発明による着色されたインクジェットインクは少なくとも一種の界面活性剤を含有してもよい。界面活性剤はアニオン性、カチオン性、ノニオン性、又は両性イオン性であることができ、着色されたインクジェットインクの全重量に基づいて２０重量％未満の全量で、特に着色されたインクジェットインクの全重量に基づいて１０重量％未満の全量で通常添加される。
【０１０５】
本発明による着色されたインクジェットインクのために好適な界面活性剤は脂肪酸塩、高級アルコールのエステル塩、アルキルベンゼンスルホネート塩、スルホンスクシネートエステル塩及び高級アルコールのリン酸エステル塩（例えば、ナトリウムドデシルベンゼンスルホネート及びナトリウムジオクチルスルホスクシネート）、高級アルコールのエチレンオキサイドアダクト、アルキルフェノールのエチレンオキサイドアダクト、多価アルコール脂肪酸エステルのエチレンオキサイドアダクト、及びアセチレングリコール及びそのエチレンオキサイドアダクト（例えば、ポリオキシエチレンノニルフェニルエーテル、及びＳＵＲＦＹＮＯＬ（登録商標）１０４，１０４Ｈ，４４０，４６５及びＴＧ，ＡＩＲ  ＰＲＯＤＵＣＴＳ＆ＣＨＥＭＩＣＡＬＳ  ＩＮＣから入手可能）を含む。
【０１０６】
殺生物剤
本発明の着色されたインクジェットインクのために好適な殺生物剤はナトリウムデヒドロアセテート、２−フェノキシエタノール、ナトリウムベンゾエート、ナトリウムピリジンチオン−１−オキサイド、エチルｐ−ヒドロキシベンゾエート及び１，２−ベンズイソチアゾリン−３−オン及びそれらの塩を含む。
【０１０７】
好ましい殺生物剤はＨＥＮＫＥＬから入手可能なＢｒｏｎｉｄｏｘ（登録商標）及びＡＶＥＣＩＡから入手可能なＰｒｏｘｅｌ（登録商標）ＧＸＬである。
【０１０８】
殺生物剤は０．００１〜３重量％、より好ましくは０．０１〜１．００重量％の量で添加されることが好ましい（各々は着色されたインクジェットインクの全重量に基づく）。
【０１０９】
ｐＨ調整剤
本発明による着色されたインクジェットインクは少なくとも一種のｐＨ調整剤を含有してもよい。好適なｐＨ調整剤はＮａＯＨ，ＫＯＨ，ＮＥｔ３，ＮＨ３，ＨＣｌ，ＨＮＯ３，Ｈ２ＳＯ４及び（ポリ）アルカノールアミン、例えばトリエタノールアミン及び２−アミノ−２−メチル−１−プロパノールを含む。好ましいｐＨ調整剤はＮａＯＨ及びＨ２ＳＯ４である。
【０１１０】
保湿剤／浸透剤
好適な保湿剤はトリアセチン、Ｎ−メチル−２−ピロリドン、グリセロール、ウレア、チオウレア、エチレンウレア、アルキルウレア、アルキルチオウレア、ジアルキルウレア及びジアルキルチオウレア、ジオール（エタンジオール、プロパンジオール、プロパントリオール、ブタンジオール、ペンタンジオール及びヘキサンジオールを含む）；グリコール（プロピレングリコール、ポリプロピレングリコール、エチレングリコール、ポリエチレングリコール、ジエチレングリコール、テトラエチレングリコールを含む）、及びそれらの混合物及び誘導体を含む。好ましい浸透剤はトリエチレングリコールモノブチルエーテル、グリセロール及び１，２−ヘキサンジオールである。浸透剤はインクジェットインク配合物に配合物の０．１〜４０重量％、より好ましくは配合物の０．１〜１０重量％、最も好ましくは約４．０〜６．０重量％の量で添加されることが好ましい。
【０１１１】
着色されたインクジェットインクの製造
本発明による着色されたインクジェットインクはポリマー分散剤の存在下で分散媒体において顔料を沈殿又は微粉砕することによって製造されてもよい。
【０１１２】
混合装置は圧力ニーダー、オープンニーダー、遊星形ミキサー、溶解機、及びダルトンユニバーサルミキサーを含んでもよい。好適な微粉砕及び分散装置はボールミル、パールミル、コロイドミル、高速分散器、ダブルローラー、ビーズミル、ペイントコンディショナー、及びトリプルローラーである。分散体はまた、超音波エネルギーを使用して作られてもよい。
【０１１３】
多くの異なるタイプの材料はガラス、セラミックス、金属、及びプラスチックの如き微粉砕媒体として使用されてもよい。好ましい実施態様では、粉砕媒体は粒子、好ましくは実質的に球状形状のもの、例えば本質的にポリマー樹脂からなるビーズ又はイットリウム安定化ジルコニウムビーズを含むことができる。
【０１１４】
混合、微粉砕及び分散の工程では、各工程は熱の蓄積を防止するために冷却して実施されることが好ましい。
【０１１５】
混合、微粉砕及び分散の工程では、各工程は、熱の蓄積を防止するために冷却して、そして化学線が実質的に除外された光条件下でできるだけ多い放射線硬化性インクジェットインクに対して実施される。
【０１１６】
本発明によるインクジェットインクは一種より多い顔料を含んでもよく、インクジェットインクは各顔料に対して別個の分散剤を使用して調製されてもよく、又は幾つかの顔料は分散体を調製するのに混合及び共微粉砕されてもよい。
【０１１７】
分散工程は連続式、バッチ式、又は半バッチ式で実施されることができる。
【０１１８】
ミル微粉砕物の成分の好ましい量及び比率は特定の材料及び意図した用途に依存して幅広く変化するだろう。微粉砕混合物の中身はミル微粉砕物及び微粉砕媒体を含む。ミル微粉砕物は顔料、ポリマー分散剤及び液体キャリア（例えば水）を含む。インクジェットインクに対して、顔料は通常、微粉砕媒体を除くと１〜５０重量％でミル微粉砕物中に存在する。顔料のポリマー分散剤に対する重量比は２０：１〜１：２である。
【０１１９】
微粉砕時間は、幅広く変化することができ、顔料、機械的手段及び選択される滞留条件、初期及び所望の最終粒子サイズなどに依存する。本発明では、１００ｎｍ未満の平均粒子サイズを有する顔料分散体を調製してもよい。
【０１２０】
微粉砕が完了した後、微粉砕媒体は濾過、メッシュスクリーンを通した篩分けなどの通常の分離技術を使用して微粉砕された粒状化合物（乾燥又は液体分散形態のいずれかで）から分離される。しばしば篩分けはミル、例えばビーズミル中に組み入れられる。微粉砕された顔料濃縮物は濾過によって微粉砕媒体から分離されることが好ましい。
【０１２１】
一般に、インクジェットインクを濃縮されたミル微粉砕物の形で作ることが望ましく、それは次いでインクジェット印刷システムに使用するために適切な濃度に希釈される。この技術は装置から多量の着色されたインクの製造を可能にする。希釈によって、インクジェットインクは個々の用途に対して、所望の粘度、表面張力、色、色相、飽和濃度、及び印刷領域被覆率に調整される。
【０１２２】
スペクトル分離率
スペクトル分離率ＳＳＦは着色されたインクジェットインクを特徴づけるために優れた測度であることが見出された。なぜならば、それは光吸収に関する特性（最大吸光度の波長λｍａｘ、吸収スペクトルの形状及びλｍａｘにおける吸光度値）並びに分散品質及び安定性に関する特性を考慮に入れているからである。
【０１２３】
高い波長における吸光度の測定は吸収スペクトルの形状についての表示を与える。分散品質は溶液中の固体粒子によって誘導された光散乱の現象に基づいて評価されることができる。透過で測定すると、顔料インクにおける光散乱は実際の顔料の吸光度ピークより高い波長の増大した吸光度として検出されてもよい。分散安定性は例えば８０℃で一週間の熱処理の前後のＳＳＦを比較することによって評価されることができる。
【０１２４】
インクのスペクトル分離率ＳＳＦは、支持体上に噴出された像又はインク溶液の記録されたスペクトルのデータを使用し、最大吸光度をより高い参照波長λｒｅｆにおける吸光度と比較することによって計算される。スペクトル分離率は最大吸光度Ａｍａｘの参照波長における吸光度Ａｒｅｆに対する比率として計算される。
2009501252.tif 000011
【０１２５】
ＳＳＦは大きな色域を有するインクジェットセットを設計するための優れたツールである。しばしばインクジェットインクセットは現在商業化され、そこでは異なるインクは互いに十分に適合しない。例えば、全てのインクの組み合わされた吸収性は可視スペクトル全体に対して完全な吸収を与えない。例えば着色剤の吸収スペクトル間に「間隙」が存在する。別の問題はあるインクが別のインクの範囲で吸収しうることである。これらのインクジェットインクセットの生じた色域は低いか又は月並みである。
【実施例】
【０１２６】
材料
以下の実施例で使用された全ての材料は特記しない限り、Ａｌｄｒｉｃｈ  Ｃｈｅｍｉｃａｌ  Ｃｏ．（ベルギー）及びＡｃｒｏｓ（ベルギー）のような標準的な出所から容易に入手可能である。使用された水は脱イオン水であった。
【０１２７】
ＶＥＲＳＩＣＯＬ  Ｅ５は水におけるｐＡＡの２５重量％溶液としてＡＬＬＩＥＤ  ＣＯＬＬＯＩＤＳ  ＭＡＮＵＦＡＣＴＵＲＩＮＧ  ＣＯ  ＬＴＤから得られた。この溶液は続いて変性反応のために使用されたポリアクリル酸の乾燥粉末を与えるために凍結乾燥された。
Ｐｒｏｘｅｌ（登録商標）Ｕｌｔｒａ５はＡＶＥＣＩＡからである。
Ｓｕｒｆｙｎｏｌ（登録商標）１０４ＨはＡＩＲ  ＰＲＯＤＵＣＴＳ＆ＣＨＥＭＩＣＡＬＳ  ＩＮＣからである。
グリセロールはＡＣＲＯＳからである。
１，２−プロパンジオールはＣＡＬＤＩＣ  ＣＨＥＭＩＥ  ＮＶからである。
ＰＲ１２２はＣ．Ｉ．Ｐｉｇｍｅｎｔ  Ｒｅｄ  １２２の略語であり、それに対してＣＬＡＲＩＡＮＴからのインクジェットマゼンタＥ０２ＶＰ２６２１が使用された。
ＰＶ１９はＣ．Ｉ．Ｐｉｇｍｅｎｔ  Ｖｉｏｌｅｔ  １９の略語であり、それに対してＣＬＡＲＩＡＮＴからのＨｏｓｔａｐｅｒｍ（登録商標）Ｒｅｄ  Ｅ５Ｂ０２が使用された。
【０１２８】
使用されたカラー顔料の化学的構造は表２に掲載される。
2009501252.tif 000012
【０１２９】
測定方法
１．ＳＳＦの測定
インクのスペクトル分離率ＳＳＦは、インク溶液の記録されたスペクトルのデータを使用し、最大吸光度と参照波長の吸光度を比較することによって計算された。この参照波長の選択は使用された顔料に依存する：
・もしカラーインクが４００〜５００ｎｍの最大吸光度Ａｍａｘを持つなら、そのとき吸光度Ａｒｅｆは６００ｎｍの参照波長で決定されなければならない。
・もしカラーインクが５００〜６００ｎｍの最大吸光度Ａｍａｘを持つなら、そのとき吸光度Ａｒｅｆは６５０ｎｍの参照波長で決定されなければならない。
・もしカラーインクが６００〜７００ｎｍの最大吸光度Ａｍａｘを持つなら、そのとき吸光度Ａｒｅｆは８３０ｎｍの参照波長で決定されなければならない。
【０１３０】
吸光度はＳｈｉｍａｄｚｕ  ＵＶ−２１０１  ＰＣ複光束−分光光度計を用いて透過で測定された。インクは０．００２％の顔料濃度を持つように希釈された。マゼンタインクの場合において、インクは０．００５％の顔料濃度を持つように希釈された。希釈されたインクのＵＶ−ＶＩＳ−ＮＩＲ吸収スペクトルの分光光度測定は表３の設定を使用して複光束分光光度計を用いて透過モードで行なわれた。１０ｍｍの路長を持つ石英セルが使用され、水がブランクとして選択された。
2009501252.tif 000013
【０１３１】
狭い吸収スペクトル及び高い最大吸光度を示す効果的な着色されたインクジェットインクは少なくとも３０のＳＳＦの値を有する。
【０１３２】
２．分散安定性
分散安定性は８０℃で一週間の熱処理の前後のＳＳＦを比較することによって評価された。良好な分散安定性を示す着色されたインクジェットインクは熱処理後に３０より大きいＳＳＦを有する。
【０１３３】
３．ポリマー分析
他に特記しない限り、全てのポリマーは以下の方法を使用してゲル透過クロマトグラフィ（ＧＰＣ）及び核磁気共鳴分光法（ＮＭＲ）で特性決定された。ランダム又はブロックコポリマーは重水素化溶媒にそれらを溶解することによってＮＭＲで分析された。１Ｈ−ＮＭＲに対して±２０ｍｇのポリマーが０．８ｍＬのＣＤＣｌ３又はＤＭＳＯ−ｄ６又はアセトニトリル−ｄ３又はＤ２Ｏ（ＮａＯＤの添加あり又はなし）に溶解された。スペクトルはＩＤプローブを備えたＶａｒｉａｎ  Ｉｎｏｖａ  ４００ＭＨｚ装置で記録された。１３Ｃ−ＮＭＲに対して±２００ｍｇのポリマーが０．８ｍＬのＣＤＣｌ３又はＤＭＳＯ−ｄ６又はアセトニトリル−ｄ３又はＤ２Ｏ（ＮａＯＤの添加あり又はなし）に溶解された。スペクトルはＳＷプローブを備えたＶａｒｉａｎ  Ｇｅｍｉｎｉ２０００  ３００ＭＨｚで記録された。
【０１３４】
Ｍｎ，Ｍｗ及び多分散性（ＰＤ）値はゲル透過クロマトグラフィを使用して決定された。有機溶媒に溶解可能なポリマーに対してＰＬ混合Ｂカラム（Ｐｏｌｙｍｅｒ  Ｌａｂｏｒａｔｏｒｉｅｓ  Ｌｔｄ）が、較正基準として既知の分子量を有するポリスチレンを用いて移動相としてＴＨＦ＋５％酢酸とともに使用された。これらのポリマーは１ｍｇ／ｍＬの濃度で移動相に溶解された。水に溶解可能なポリマーに対してＰＬ  Ａｑｕａｇｅｌ  ＯＨ−６０，ＯＨ−５０，ＯＨ−４０及び／又はＯＨ−３０（Ｐｏｌｙｍｅｒ  Ｌａｂｏｒａｔｏｒｉｅｓ  Ｌｔｄ）カラムの組み合わせが、調査下のポリマーの分子量領域に依存して使用された。移動相として例えばリン酸一水素ニナトリウムでｐＨ９．２に調整された水／メタノールの混合物が、中性塩（例えば硝酸ナトリウム）の添加あり又はなしで使用された。較正基準として既知の分子量を有するポリアクリル酸が使用された。ポリマーは水又は１ｍｇ／ｍＬの濃度で水酸化アンモニウムで塩基性にされた水のいずれかに溶解された。屈折率の検出が使用された。
【０１３５】
ランダム（統計）コポリマーＰ（ＭＡＡ−ｃ−ＥＨＡ）の平均的な組成の計算を示すために一例が与えられる。コポリマーのＭｎはＧＰＣで５０００であることが決定された。ＮＭＲによって各モノマータイプのモル百分率は４５ｍｏｌ％のＭＡＡ及び５５ｍｏｌ％のＥＨＡであることが決定された。
計算：
（０．４５×ＭＭＡＡ）＋（０．５５×ＭＥＨＡ）＝１４０．０９
５０００／１４０．０９＝平均的なポリマー鎖中のモノマー単位の総数＝３６
ＭＡＡ単位の平均数＝０．４５×（５０００／１４０．０９）＝１６単位
ＥＨＡ単位の平均数＝０．５５×（５０００／１４０．０９）＝２０単位
従って、平均的な組成はＰ（ＭＡＡ１６−ｃ−ＥＨＡ２０）である。
【０１３６】
４．粒子サイズ
着色されたインクジェットインクにおける顔料粒子の粒子サイズは着色されたインクジェットインクの希釈された試料について４ｍＷのＨｅＮｅレーザで６３３ｎｍの波長で光子相関分光法によって決定された。使用された粒子サイズ分析器はＧｏｆｆｉｎ−Ｍｅｙｖｉｓから入手可能なＭａｌｖｅｒｎ（登録商標）ｎａｎｏ−Ｓであった。
【０１３７】
試料は１．５ｍＬの水を含有するキュベットにインクの一滴を添加することによって調製され、均一な試料が得られるまで混合された。測定された粒子サイズは２０秒の６回からなる三つの連続した測定の平均値である。良好なインクジェット特性（噴出特性及び印刷品質）について分散された粒子の平均粒子サイズは１５０ｎｍ以下であることが好ましい。
【０１３８】
５．％ＭＷの計算
％ＭＷはカラー顔料の分子量に対するぶら下がっている発色団の分子量の比率に１００を掛けて計算される。
【０１３９】
実施例１
この実施例は安定したマゼンタインクジェットインクがぶら下がっている発色団を有するポリマー分散剤を使用して調製されることができることを示す。分散剤のポリマー主鎖はホモポリマーであり、それは劣った分散能力を持つことが知られている。
【０１４０】
ポリマー分散剤ＤＩＳＰ−２
ポリマー分散剤ＤＩＳＰ−２は発色団ＭＡＧ−１でのエステル化を通してＶＥＲＳＩＣＯＬ  Ｅ５（ＤＩＳＰ−１）を変性することによって調製された。
2009501252.tif 000014
【０１４１】
生じたぶら下がっている発色団ＰＭ−１はエステル結合を含有する結合基Ｌを通してポリマー主鎖にＮ＊によって結合された。
2009501252.tif 000015
【０１４２】
発色団ＭＡＧ−１
２５ｇ（８０ｍｍｏｌ）のＰＶ１９を２００ｍＬのＤＭＳＯに懸濁した。１７．９ｇ（１６０ｍｍｏｌ）のＫＯｔＢｕを添加し、懸濁液を７０℃に加熱した。２１．６４ｇ（１０４ｍｍｏｌ）の２−（２−ブロモエトキシ）−テトラヒドロ−２Ｈ−ピランを添加し、反応を７０℃で３時間継続した。室温に冷却後、３００ｍＬの水を添加した。粗中間体を濾過によって単離し、水で洗浄し、乾燥した。粗中間体を５００ｍＬのアセトンに懸濁した。８．０ｍＬのＨＣｌ（濃）を添加し、反応を室温で１時間継続した。Ｎ−ヒドロキシエチル−キナクリドンを濾過によって単離し、アセトンで洗浄し、アセトンで再懸濁し、濾過によって再び単離し、乾燥した。粗生成物をさらなる精製なしでポリマー変性のために使用した。収率は９２％であった。
【０１４３】
ＭＡＧ−１の合成法：
2009501252.tif 000016
【０１４４】
ポリマー分散剤ＤＩＳＰ−２の合成
反応は攪拌機、冷却器及び計泡器を上部に備えた三ッ口丸底フラスコにおいて実施された。２ｇのポリアクリル酸ホモポリマー（ＶＥＲＳＩＣＯＬ  Ｅ５、粉末形態）がフラスコ中に導入され、４０ｍＬの無水ジメチルアセトアミド（ＤＭＡ）に溶解された。わずかな窒素の流束がフラスコを通って循環された。（ＶＥＲＳＩＣＯＬ  Ｅ５）が溶解された後、２．２４ｇの１，１′−カルボニルジイミダゾール（ＣＤＩ）が添加され、ＣＯ２発生が観察された。反応は室温で１時間さらに攪拌され、その後８４．５ｍｇの触媒ジメチルアミノピリジン（ＤＭＡＰ）と組み合わせた１．９７ｇの発色団ＭＡＧ−１を添加した。不均一混合物は攪拌され、８０℃で２０時間加熱された。反応混合物は室温に冷却され、１０ｍＬの２％ｖ／ｖの酢酸／水溶液を徐々に添加することによって処理された。得られた不均一混合物はＮａＯＨでｐＨ１０に塩基性化され、残りの沈殿物を除去するために濾過された。溶液は二日間水で透析され（１０００ダルトンのＭＷＣＯの再生セルロース透析膜−ＳＰＥＣＴＲＡ／ＰＯＲ（登録商標）６）、出現した沈殿物は再び濾別された。得られた溶液は凍結乾燥され、フワフワした赤色粉末を与えた。ＤＩＳＰ−２の収量は４．８ｇであった。
【０１４５】
ＤＩＳＰ−２の分析結果：ＧＰＣ：Ｍｎ＝２６９８；Ｍｗ＝２４８４３；ＰＤ＝９．２１（水性ＧＰＣ；ＰＡＡ基準に対して較正）。
所望の変性が実際に行なわれたが、発色団ＭＡＧ−１でのＤＩＳＰ−１１の置換度はＮＭＲによって推定されることができなかった。
【０１４６】
インクジェットインクの調製
全てのインクジェットインクは、異なる分散剤が使用された以外、表４に記載された組成物を得るために同じ方法で調製された。
2009501252.tif 000017
【０１４７】
インク組成物は、顔料、分散剤及び約半分の水を溶解機で混合し、次いでこの混合物を、０．４ｍｍ直径のイットリウム安定化酸化ジルコニウムビーズ（ＴＯＳＯＨ  Ｃｏ．からの「高耐水性ジルコニア粉砕媒体」）を使用してローラミル法で処理することによって作られた。６０ｍＬのポリエチレンフラスコを粉砕ビーズ及び２０ｇの混合物でその体積の半分まで充填した。フラスコは蓋で閉じられ、３日間ローラミル上に置かれた。スピードは１５０ｒｐｍに設定された。微粉砕後、分散体は濾布を使用してビーズから分離された。攪拌下、界面活性剤Ｓｕｒｆｙｎｏｌ（登録商標）１０４Ｈ及び殺生物剤Ｐｒｏｘｅｌ（登録商標）Ｕｌｔｒａ５、グリセロール、１，２−プロパンジオール及び残りの水が添加された。この混合物は１０分間攪拌され、濾過された。濾過は二工程で実施された。最初に、インク混合物は１μｍの孔径を有するマイクロファイバー使い捨てファイバーカプセル（Ｗｈａｔｍａｎ  ＩｎｃからのＧＦ／Ｂマイクロファイバー）で（ｐｌａｓｔｉｐａｋ）シリンジを使用して濾過される。次に、同じ手順が濾液で繰り返される。第二の濾過後、インクは評価を受ける状態にある。
【０１４８】
上述の方法を使用して、比較用インクジェットインクＣＯＭＰ−１及び本発明用インクジェットインクＩＮＶ−１が表５に従って調製された。
2009501252.tif 000018
【０１４９】
結果及び評価
スペクトル分離率（ＳＳＦ）は各試料について調製直後に決定された。発色団ＭＡＧ−１での変性度は劣った溶解性のために決定されることができなかった。結果は％ＭＷの算出値とともに表６に記載される。
2009501252.tif 000019
【０１５０】
表６から、ホモポリマーが分散剤のポリマー主鎖として使用されたが、本発明用着色インクジェットインクＩＮＶ−１及びＩＮＶ−２では顔料が高い分散品質及び安定性を示して分散されたことは明らかである。本発明用マゼンタインクジェットインクＩＮＶ−１及びＩＮＶ−２のＳＳＦは３０より大きく、それゆえ高い色域を有するインクジェットインクのセットを構成するために使用されることができる。
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
下記式（Ｉ）によって表されるカラー顔料、及び少なくとも一つのぶら下がっている発色団をポリマー主鎖に結合基を介して共有結合されたポリマー分散剤を含む顔料分散体：
2009501252.tif 000025
式中、Ｒ１〜Ｒ８は独立して、水素、アルキル基及びハロゲンからなる群から選択され、
前記少なくとも一つのぶら下がっている発色団はポリマー主鎖上の側基として存在する発色団であって、ポリマー主鎖自体における基又はポリマー主鎖の末端基としてのみ存在する基ではなく、
前記少なくとも一つのぶら下がっている発色団は下記式（ＩＩ）によって表される：
2009501252.tif 000026
式中、Ｌは前記ポリマー主鎖と共有結合を形成する結合基であり、Ｒ１〜Ｒ８は独立して、水素、アルキル基及びハロゲンからなる群から選択される。
【請求項２】
ポリマー主鎖が（メタ）アクリル酸、ＭＰＥＧ（メタ）アクリレート、アルキルメタアクリレート、置換アルキルメタ（アクリレート）及びポリエステル（メタ）アクリレートからなる群から選択されるモノマーを含むホモポリマーである請求項１に記載の顔料分散体。
【請求項３】
発色団が前記カラー顔料の分子量の９３％より小さい分子量を有する請求項１又は２に記載の顔料分散体。
【請求項４】
インクジェットインクが硬化性インクジェットインクである請求項１〜３のいずれかに記載の顔料分散体。
【請求項５】
下記式（Ｉ）によって表されるカラー顔料、及び少なくとも一つのぶら下がっている発色団をポリマー主鎖に結合基を介して共有結合されたポリマー分散剤を含む顔料分散体を調製するための方法であって、ぶら下がっている発色団を既に含有するモノマーを共重合することによって前記ポリマー分散剤を調製する工程を含む方法：
2009501252.tif 000027
式中、Ｒ１〜Ｒ８は独立して、水素、アルキル基及びハロゲンからなる群から選択され、
発色団を既に含有するモノマーが下記一般式によって表される：
Ａ−Ｌ−Ｂ
式中、Ａはエチレン不飽和の重合可能な官能基を表し、
Ｌは二価の結合基を表し、
Ｂは置換又は非置換のキナクリドン部分を表す。
【国際調査報告】
2009501252.tif 000028
2009501252.tif 000029
2009501252.tif 000030